基板、前記基板の上に位置する発光部、前記発光部を覆う封止層、及び前記封止層の上に位置する有機物質で形成されたコーティング層を含み、前記コーティング層の屈折率は、空気の屈折率以上であり、前記封止層の屈折率以下であることを特徴とする発光ダイオード。前記コーティング層は、オレイン酸、パルミチン酸、エイコセン酸、エルカ酸のうちの少なくとも一つを含む、ことを特徴とする請求項1に記載の発光ダイオード。前記封止層内に分散されている蛍光体をさらに含む、ことを特徴とする請求項2に記載の発光ダイオード。前記蛍光体は酸化物系または窒化物系化合物である、ことを特徴とする請求項3に記載の発光ダイオード。前記蛍光体は、β型シリコン窒化ケイ素Si3N4の結晶構造を有する結晶の中で、ユーロピウムEuropium;Euが固溶された窒化物または酸窒化物の結晶を含む、ことを特徴とする請求項4に記載の発光ダイオード。前記蛍光体は、緑色波長帯域のBa、Sr、Ca2SiO4:Eu2、Ba2MgSi2O7:Eu2、Ba2ZnSi2O7:Eu2、BaAl2O4:Eu2、SrAl2O4:Eu2、BaMgAl10O17:Eu2、Mn2、及びBaMg2Al16O27:Eu2のうちの少なくとも一つを含む、ことを特徴とする請求項4に記載の発光ダイオード。前記蛍光体は、青色波長帯域のBaMg2Al16O27:Eu2、Sr4Al14O25:Eu2、BaAl18O13:Eu2、Sr、Mg、Ca、Ba5PO43Cl:Eu2、及びSr2Si3O82SrCl2:Eu2のうちの少なくとも一つを含む、ことを特徴とする請求項4に記載の発光ダイオード。前記蛍光体は、赤色波長帯域の酸化物系のY2O3:Eu3、Bi3、Sr、Ca、Ba、Mg、Zn2P2O7:Eu2、Mn2、Ca、Sr、Ba、Mg、Zn10PO46F、Cl、Br、OH2:Eu2、Mn2、Gd、Y、Lu、La2O3:Eu3、Bi3、Gd、Y、Lu、LaBO3:Eu3、Bi3、Gd、Y、Lu、LaP、VO4:Eu3、Bi3、Ba、Sr、CaMgP2O7:Eu2、Mn2、Y、Lu2WO6:Eu3、Mo6、Sr、Ca、Ba、Mg、Zn2SiO4:Eu2、及びMn2のうちの少なくとも一つを含むか、または窒化物系のSr、CaAlSiN3:Eu2、Ba、Sr、Ca2Si5N8:Eu2、Ba、Sr、Ca2SiO4-xNy:Eu2のうちの少なくとも一つを含む、ことを特徴とする請求項4に記載のダイオード。前記封止層はエポキシ樹脂またはシリコン樹脂で形成される、ことを特徴とする請求項1に記載の発光ダイオード。前記発光部で発生した光は、前記封止層、前記コーティング層の順に通過する、ことを特徴とする請求項9に記載の発光ダイオード。前記コーティング層は、下部膜と、前記下部膜の上に位置する上部膜とを含み、前記上部膜は前記下部膜より低い屈折率を有する物質で形成される、ことを特徴とする請求項1に記載の発光ダイオード。前記基板の外側上部面に位置するモールドフレームをさらに含み、前記モールドフレームの内部に前記発光部と前記封止層が位置する、ことを特徴とする請求項1に記載の発光ダイオード。前記コーティング層は、前記封止層から延長されて前記モールドフレームの側面を覆うように形成される、ことを特徴とする請求項12に記載の発光ダイオード。前記封止層は屈折率の互いに異なる二重膜で形成される、ことを特徴とする請求項1に記載の発光ダイオード。前記封止層は、前記発光部を覆う下部封止層と、前記下部封止層の上に位置する上部封止層を含み、前記上部封止層の屈折率は前記下部封止層の屈折率より小さい、ことを特徴とする請求項14に記載の発光ダイオード。本発明は、上記問題点に鑑みてなされたものであって、本発明の目的は、全反射による光損失を防止でき、耐湿効果を有するコーティング層を含む発光ダイオードを提供することにある。本発明の一実施形態に係る発光ダイオードは、基板、基板の上に位置する発光部、発光部を覆う封止層、及び封止層の上に位置する有機物質で形成されたコーティング層を含み、コーティング層の屈折率は、空気の屈折率以上であり、封止層の屈折率以下である。コーティング層は、オレイン酸、パルミチン酸、エイコセン酸、エルカ酸のうちの少なくとも一つを含むことができ、封止層内に分散されている蛍光体をさらに含むことができる。前記蛍光体は、酸化物系または窒化物系化合物とすることができ、β型シリコン窒化ケイ素Si3N4の結晶構造を有する結晶の中で、ユーロピウムEuropium;Euが固溶された窒化物または酸窒化物の結晶を含むことができ、緑色波長帯域のBa、Sr、Ca2SiO4:Eu2、Ba2MgSi2O7:Eu2、Ba2ZnSi2O7:Eu2、BaAl2O4:Eu2、SrAl2O4:Eu2、BaMgAl10O17:Eu2、Mn2、及びBaMg2Al16O27:Eu2のうちの少なくとも一つを含むことができる。さらに、蛍光体は、青色波長帯域のBaMg2Al16O27:Eu2、Sr4Al14O25:Eu2、BaAl18O13:Eu2、Sr、Mg、Ca、Ba5PO43Cl:Eu2、及びSr2Si3O82SrCl2:Eu2のうちの少なくとも一つを含むことができ、赤色波長帯域の酸化物系のY2O3:Eu3、Bi3、Sr、Ca、Ba、Mg、Zn2P2O7:Eu2、Mn2、Ca、Sr、Ba、Mg、Zn10PO46F、Cl、Br、OH2:Eu2、Mn2、Gd、Y、Lu、La2O3:Eu3、Bi3、Gd、Y、Lu、LaBO3:Eu3、Bi3、Gd、Y、Lu、LaP、VO4:Eu3、Bi3、Ba、Sr、CaMgP2O7:Eu2、Mn2、Y、Lu2WO6:Eu3、Mo6、Sr、Ca、Ba、Mg、Zn2SiO4:Eu2、及びMn2のうちの少なくとも一つを含むか、または窒化物系のSr、CaAlSiN3:Eu2、Ba、Sr、Ca2Si5N8:Eu2、Ba、Sr、Ca2SiO4-xNy:Eu2のうちの少なくとも一つを含むことができる。前記封止層は、エポキシ樹脂またはシリコン樹脂で形成することができる。発光部で発生した光は、封止層、コーティング層の順に通過することができる。コーティング層は、下部膜と、下部膜の上に位置する上部膜とを含み、上部膜は下部膜より低い屈折率を有する物質で形成することができる。基板の外側上部面に位置するモールドフレームをさらに含み、モールドフレームの内部に発光部と封止層が位置することができる。コーティング層は、封止層から延長されてモールドフレームの側面を覆うように形成することができる。封止層は、屈折率の互いに異なる二重膜で形成することができ、発光部を覆う下部封止層と、下部封止層の上に位置する上部封止層とを含み、上部封止層は下部封止層の屈折率より小さくすることができる。本発明によれば、湿気に強く、大気と発光ダイオードとの屈折率差を減少できる物質からなるコーティング層を発光ダイオードに形成することによって、信頼性と光効率を同時に改善することができる。以下、図面を参照して、本発明の好ましい実施形態について詳細に説明する。しかしながら、本発明は、ここで説明する実施形態に限定されず、他の形態に具体化することも可能であり、ここで紹介する実施形態は、当業者に本発明の思想を充分に伝達するために提供されるものである。本願明細書に添付した図面において、層及び領域の厚さは明確性を期するために誇張して示してある。また、ある層が他の層または基板の上にあるという場合、それは他の層または基板の上に直接形成されるか、またはこれらの間に第3の層が介在されることが可能である。明細書全体にわたって、同一の参照番号で表示した部分は、同一の構成要素を意味する。図1は、本発明の一実施形態に係る発光ダイオードを示す断面図である。図1を参照すると、本実施形態による発光ダイオード1は、基板100と、基板100の上部に基板100の外側に沿って形成されたモールドフレーム120と、モールドフレーム120によって囲まれている露出した基板100の上部に位置する発光部140と、を含む。基板100とモールドフレーム120は一体に形成することができる。基板100及びモールドフレーム120を含むパッケージ150は、外部の湿気から発光部140を保護する役割を果たす。発光ダイオード1には、モールドフレーム120と発光部140との間の空間を満たす封止層200が形成されている。封止層200の内部には蛍光体180が分散された形態に位置する。図示していないが、発光部140は、発光チップ及びリードパターンを含み、発光チップとリードパターンを連結する配線を含むことができる。リードパターンは、電極パターンとして前記発光チップに外部電源を印加する役割を果たす。発光チップは、同一の平面上にN型電極及びP型電極が形成された水平型発光チップであって、リードパターンの上に実装される。もちろん上部にP型電極が、下部にN型電極が形成された垂直型発光チップを使用することも可能である。封止層200は、発光部140を封止して保護するためのものであって、保護体の役割を果たし、封止層200の内部に分散されている蛍光体180は、緑色蛍光体と赤色蛍光体が混合されて、光が入射することによって赤色光及び緑色光が放出できる。この時、発光部140は青色発光チップであり、青色発光チップから発光する青色光と赤色光及び緑色光が混合して白色光を出力することができる。本実施形態に係る発光ダイオード1に含まれている蛍光体180は、酸化物系または窒化物系化合物で形成することができる。ここで、本実施形態における蛍光体180は、β型シリコン窒化ケイ素Si3N4の結晶構造を有する結晶の中で、ユーロピウムEuropium;Euが固溶された窒化物または酸窒化物の結晶を含むことができる。また、蛍光体180は、緑色波長帯域に属するBa、Sr、Ca2SiO4:Eu2、Ba2MgSi2O7:Eu2、Ba2ZnSi2O7:Eu2、BaAl2O4:Eu2、SrAl2O4:Eu2、BaMgAl10O17:Eu2、Mn2、及びBaMg2Al16O27:Eu2のうちの少なくとも一つを含むことができる。上述した蛍光体180の物質は単独または混合されて使用することができる。他の実施形態における蛍光体180は、青色波長帯域に属するBaMg2Al16O27:Eu2、Sr4Al14O25:Eu2、BaAl18O13:Eu2、Sr、Mg、Ca、Ba5PO43Cl:Eu2、及びSr2Si3O82SrCl2:Eu2のうちの少なくとも一つを含むことができ、赤色波長帯域に属する酸化物系のY2O3:Eu3、Bi3、Sr、Ca、Ba、Mg、Zn2P2O7:Eu2、Mn2、Ca、Sr、Ba、Mg、Zn10PO46F、Cl、Br、OH2:Eu2、Mn2、Gd、Y、Lu、La2O3:Eu3、Bi3、Gd、Y、Lu、LaBO3:Eu3、Bi3、Gd、Y、Lu、LaP、VO4:Eu3、Bi3、Ba、Sr、CaMgP2O7:Eu2、Mn2、Y、Lu2WO6:Eu3、Mo6、Sr、Ca、Ba、Mg、Zn2SiO4:Eu2、及びMn2のうちの少なくとも一つを含むか、または窒化物系のSr、CaAlSiN3:Eu2、Ba、Sr、Ca2Si5N8:Eu2、Ba、Sr、Ca2SiO4-xNy:Eu2のうちの少なくとも一つを含むこともできる。上記物質を含む本実施形態による蛍光体180は、熱的安定性に優れ、LCD用カラーフィルタと最適のスペクトルマッチングを有し、そのため優れた輝度と色再現性を実現することができる。封止層200は、透明なシリコン樹脂またはエポキシ樹脂で形成することができ、発光ダイオードの用途において光が透過できる程度の不透明樹脂で形成することも可能である。本実施形態に係る発光ダイオード1は、封止層200の上にコーティング層300が形成されている。コーティング層300は、封止層200とモールドフレーム120を覆うように形成されており、図示していないが、コーティング層300は延長されてパッケージ150の側面を覆うことができる。発光ダイオード1は、モールドフレーム120、発光部140、及びコーティング層300によって形成される空間を含み、封止層200は前記空間を完全に満たせる。本実施形態におけるコーティング層300の屈折率は、発光部140の屈折率と大気の屈折率との間の値を有する有機物質で形成することができる。本実施形態におけるコーティング層300は、下記表1に示したオレイン酸Oleicacid、パルミチン酸Palmiticacid、エイコセン酸Eicosenoicacid、エルカ酸Erucicacidのうちの少なくとも一つを含むことができる。本実施形態によるコーティング層300を形成する物質は疎水性作用基を多く含んでいて、外部湿気が発光部140に侵入することを効果的に防止することができる。実験の結果、コーティングしていない状態での発光ダイオードの輝度が7.90カンデラCdであり、本実施形態においてオレイン酸をコーティングしたコーティング層を含む発光ダイオードの輝度は、8.24カンデラCdであり、コーティングしていない発光ダイオードに比べ、約4程度発光ダイオードの輝度が向上する効果があった。また、コーティング層300の屈折率は、空気の屈折率1とシリコン樹脂で形成された封止層200の屈折率1.54との間の値を有するため、発光部140で発生した光が封止層200を通過して空気中に入射する時に、全反射される程度を減少することができる。言い換えると、発光部140で発生した光が封止層200を通過して空気中に放出される臨界角全反射が起る角度を大きくすることができる。図2は、本発明の他の実施形態に係る発光ダイオードを示す断面図である。図2に示された発光ダイオード1は、図1の実施形態の他の発光ダイオードと大部分の構成が同一である。したがって、図1の実施形態における発光ダイオードと異なる部分についてのみについて以下に説明するが、他の構成については図1に示した実施形態において説明した内容を適用できる。本実施形態におけるコーティング層300は、下部膜300aと、下部膜300aの上に位置する上部膜300bとを含み、上部膜300bは、下部膜300aより低い屈折率を有する物質で形成することができる。本実施形態におけるコーティング層300は、下部膜300aと上部膜300bの二重膜構造に限定されず、封止層200から空気層に向かって次第に低い屈折率を有する複数の膜で形成することも可能である。このような構造によって光効率をさらに向上させることができる。本実施形態における封止層200は、発光部140を覆う下部封止層200aと、下部封止層200aの上に位置する上部封止層200bとを含む。ここで、上部封止層200bは、下部封止層200aより屈折率を小さくすることができる。発光部140に含まれている発光チップを窒化ガリウムGaNで形成することができ、この時の発光部140の屈折率は2.32である。またこの時、下部封止層200aの屈折率は2.0であり、上部封止層200bの屈折率は1.7でありうる。本実施形態による封止層200は、下部封止層200aと上部封止層200bの二重膜構造に限定されず、発光部140からコーティング層300に向かって次第に低い屈折率を有する複数の膜で形成することもできる。このような構造によって光効率をさらに向上させることができる。図3は、本発明の他の実施形態に係る発光ダイオードを示す断面図である。図3を参照すると、コーティング層300の構造が発光ダイオード1の上部面全体とパッケージ150の側面を覆っている。コーティング層300は、パッケージ150の側面全体と重畳するか、または図3に示すように側面の一部だけと重畳することができる。以上、本発明の好ましい実施形態について詳細に説明したが、本発明の権利範囲はこれに限定されず、特許請求範囲で定義している本発明の基本概念を利用した当業者の種々の変形及び改良形態も本発明の権利範囲に属するものである。